Brevet FR2309569A1 — publié le 19761126

L'invention a pour objet un procédé de préparation d'homoet co-polymères du chlorure de vinyle par polymérisation en microsuspension ensemencée. Elle a également pour objet les polymères et copolymères en résultant. Par polymérisation en microsuspension, ou suspension fine, on entend une polymérisation, en présence d'initiateurs organosolubles, d'au moins un monomère dispersé par des moyens mécaniques énergiques dans un milieu aqueux contenant un émulsifiant en tant que stabilisant, afin d'obtenir une dispersion de particules dont le diamètre moyen est inférieur à 5 microns. I1 est connu, d'après le brevet français n" 1.485.547, de préparer des polymères du chlorure de vinyle en microsuspension, en présence d'un produit d'ensemencement contenant la totalité de l'initiateur nécessaire à la polymérisation. Toutefois, lorsque la polymérisation est conduite de façon à obtenir un latex ayant une concentration en polymère supérieure à 45 %, la viscosité élevée du milieu oblige à une agitation plus lente, par suite de l'instabilité mécanique du latex formé. Cette agitation lente entrain une diminution des coefficients d'échange, nécessitant alors une augmentation de la durée de polymérisation. De plus, lorsque les polymères obtenus sont utilisés pour préparer des plastisols, ces derniers sont difficiles à mettre en oeuvre du fait de leur dilatance, c'est-à-dire l'augmentation de leur viscosité avec le gradient de vitesse, et du taux limite utilisable de plastifiant supérieur ou égal à 50 parties pour 100 de polymère. On sait également que, dans le cas de polymères préparés par polymérisation en émulsion, la mise en oeuvre d'un plastisol est améliorée si le polymère est constitué de particules élémentaires formant deux populations qui possèdent des particules de tailles différentes. Cette double population peut être obtenue par mélange de deux latex dont les particules présentent une granulométrie différente, mais ce mélange ne peut être réalisé à concentration élevée.Une autre solution consiste à préparer simultanément les deux populations de particules par polymérisation en émulsion d'au moins un monomère en présence de deux produits d'ensemencement préparés par polymérisation en émulsion ; mais cette opération est très délicate, car la quantité d'émulsifiant employé doit être fixée et limitée et son introduction exige des précautions, c'est-à-dire une introduction déterminée à chaque instant, afin d'éviter la nucléation de nouvelles particules, limitant la concentration en polymère du latex obtenu. De plus, il est difficile de faire un latex semence ayant des particules de très petites tailles, calibrées et homogènes, la moindre variation de sa granulométrie entraînant la variation du rapport des dimensions et des proportions des deux populations obtenues après polymérisation. Le procédé de l'invention évite ces inconvénients et permet de préparer sans limitations, précautions, ni difficultés, par polymérisation en microsuspension, des latex ayant une concentration en polymère nettement supérieure à 45 % en poids, de faible viscosité et de granulométrie parfaitement reproductible. En outre, les polymères ainsi obtenus sont de transformation facile et plus particulièrement aptes à donner des plastisols pouvant contenir très peu de plastifiant, mais qui sont cependant faciles à mettre en oeuvre. Selon l'invention, le procédé de préparation d'homo- et copolymères du chlorure de vinyle consiste à polymériser en microsuspension le ou les monomères correspondants, en présence d'un produit d'ensemencement sous forme d'une dispersion de particules de polymère du chlorure de vinyle préparé préalablement par polymérisation en microsuspension, dont les particules renferment au moins un initiateur organosoluble, sans addition complémentaire d'initiateur et est caractérisé en ce que la polymérisation est effectuée en présence d'un deuxième produit d'ensemencement, sous forme d'une dispersion de particules de polymère du chlorure de vinyle dont la taille des particules est différente de celle du premier produit d'ensemencement, particules qui peuvent renfermer au moins un initiateur. Par polymères du chlorure de vinyle, on entend les homo- et co-polymères, ces derniers contenant au moins 50 % en poids de chlorure de vinyle et au moins un monomère copolymérisable avec le chlorure de vinyle. Les monomères copolymérisables sont ceux généralement employés dans les techniques classiques de copolymérisation du chlorure de vinyle. On peut citer les esters vinyliques des acides mono- et poly-carboxyliques, tels que acétate, propionate, benzoate de vinyle ; les acides insaturés mono- et polycarboxyliques, tels que acrylique, méthacrylique, maléique, fumarique, itaconique, ainsi que leurs esters aliphatiques, cycloaliphatiques, aromatiques, leurs amides, leurs nitriles ; les halogénures d'alkyle, de vinyle, de vinylidène ; les alkylvinyléthers ; les oléfines. Le premier produit d'ensemencement nécessaire à la polymérisation est préparé selon les techniques classiques de polymérisation en microsuspension. Il se présente sous forme d'une dispersion de particules de polymère dont le diamètre moyen est compris entre 0,05 et 1,5 X et de préférence entre 0,2 et lo+ . Un moyen de préparer le premier produit d'ensemencement consiste à mettre en oeuvre de l'eau, du chlorure de vinyle ou un mélange de monomères, un initiateur organosoluble et un émulsifiant anionique éventuellement associé à un émulsifiant non ionique. Le ou les monomères sont finement dispersés dans l'eau à l'aide d'un moyen mécanique énergique tel que, par exemple, moulin à colloïdes, pompe rapide, agitateur à vibrations, appareil à ultra-sons. La microsuspension obtenue est alors chauffée sous pression autogène et sous agitation modérée à une température généralement comprise entre 30 et 650 C. Après la chute de la pression, la réaction est arrêtée et le ou les monomères non transformés sont dégazés. Les initiateurs organosolubles, à mettre en oeuvre dans la préparation du produit d'ensemencement, sont représentés par les peroxydes organiques, tels que les peroxydes de diacyle, parmi lesquels on peut citer les peroxydes de lauroyle, de décanoyle, de caproyle, le diéthylperacétate de tertiobutyle, le percarbonate de diéthylhexyle, le peroxyde de diacétyle. Le choix de l'initiateur organosoluble dépend de sa vitesse de décomposition à la température de réaction adoptée. En effet, ledit initiateur doit être suffisamment réactif, afin que des doses normales, de l'ordre de 0,1 à 3 % en poids par rapport au monomère ou au mélange de monomères, permettent de réaliser la préparation du produit d'ensemencement dans des temps compris entre 4 et 20 heures. Cependant, la vitesse de décomposition de l'initiateur ne doit pas être trop élevée, de façon que la quantité d'initiateur décomposé dans la préparation du produit d'ensemencement ne dépasse pas la moitié de la quantité d'initiateur mis en oeuvre. Pour cela, il est donc nécessaire de choisir un initiateur dont la demi-durée de vie est telle que la proportion d'initiateur détruit, lors de la préparation du produit d'ensemencement, est comprise entre 5 et 50 % en poids de la totalité de l'initiateur mis en oeuvre. Dans le cas où l'on emploie plusieurs initiateurs organosolu bles, on a avantage à les choisir de réactivité différente ; les initiateurs les plus réactifs agissent principaement au cours de la préparation du produit d'ensemencement, alors que les initiateurs les moins réactifs agissent surtout au cours de la polymérisation ensemencée du monomère ou du mélange de monomères. Le deuxième produit d'ensemencement se présente sous forme d'une dispersion de particules de polymère, dont le diamètre moyen est compris entre 0,05 et 1,5v{-, de préférence entre 0,05 et 0,8 A ret qui peuvent renfermer ou non un initiateur. Cette dispersion de particules peut être obtenu par les techniques classiques de polymérisation en microsuspension ou en émulsion. La préparation du deuxième produit d'ensemencement, lorsqu' elle est effectuée par polymérisation en microsuspension, est réalisée ainsi qu'il est décrit précédemment, mais l'homogénéisa- tion est plus poussée si les particules à obtenir sont de très petite taille. Dans le procédé de l'invention, il est généralement plus avantageux de mettre en oeuvre un deuxième produit d'ensemencement ne renfermant pas d'initiateur. Sa polymérisation est alors effectuée avec une quantité d'initiateur telle que au moins 80 % en poids dudit initiateur soient détruits au cours de la réaction. La préparation du deuxième produit d'ensemencement, lorsqu' elle est effectuée par polymérisation en émulsion, consiste à mettre en oeuvre de l'eau, du chlorure de vinyle seul ou associé à un monomère copolymérisable, un initiateur hydrosoluble et un émulsifiant anionique éventuellement associé à un émulsifiant non ionique. La taille des particules est réglée selon les méthodes habituelles propres à la polymérisation en émulsion, telles que choix judicieux de la nature et de la quantité d'émulsifiant utilisé, miseen oeuvre de semences, modification de la vitesse d'agitation. Le mélange réactionnel est chauffé sous pression autogène et agitation modérée à une température comprise entre 30 et 65C C. Après la chute de pression ,la réaction est arrêtée et le ou les monomères non transformés sont dégazés. Les initiateurs hydrosolubles nécessaires à la préparation du deuxième produit d'ensemencement sont généralement représentés par l'eau oxygénée, les persulfates de métaux alcalins ou d'ammonium associés ou non à des réducteurs hydrosolubles,tels que sulfites ou bisulfites de métaux alcalins. Les quantités utilisées, très variables, dépendent du système initiateur choisi et sont juste suffisantes pour assurer la polymérisation dans des temps compris entre 4 et 10 heures. Dans la polymérisation selon l'invention, la quantité totale des deux produits d'ensemencement à mettre en oeuvre doit être telle que la quantité de polymères qu'ils contiennent représente 1 à 50 % en poids par rapport à la somme monomère(s) à polymériser + polymères d'ensemencement. Une quantité de polymères d'ensemencement représentant plus de 50 % peut être employée, mais ne présente que peu d'intérêt, car elle est alors très importante par rapport au monomère ou mélange de monomères et les avantages présentés par le procédé de l'invention se trouvent ainsi minimisés. Une quantité de polymères d'ensemencement représentant moins de 1 % est elle aussi de très peu d'intérêt, car la quantité d'initiateur reactif renfermé dans le premier ou les deux polymères d'ensemencement est alors très faible et ne permet pratiquement plus la polymérisation du monomère ou du mélange de monomères. C'est en effet l'initiateur organosoluble en excès dans le premier ou les deux polymères d'ensemencement qui initie d'une manière très efficace la polymérisation du chlorure de vinyle ou du mélange des monomères en établissant une vitesse de réaction régulière, ainsi qu'il a été montré dans le brevet français nO 1.485.547. La proportion du premier polymère d'ensemencement par rapport au deuxième polymère d'ensemencement, qui est fonction de la composition du polymère à obtenir, est comprise entre 95/5 et 5/95. Ainsi, pour effectuer la polymérisation ensemencée, plusieurs possibilités sont permises - Mettre en oeuvre un premier produit d'ensemencement, préparé par polymérisation en microsuspension, dont les particules de polymère renferment un initiateur organosoluble, avec soit un deuxième produit d'ensemencement, préparé par polymérisation en émulsion ou en microsuspension, dont les particules de polymère plus fines que celles du premier produit d'ensemencement ne renferment pas d'initiateur, soit un deuxième produit d'ensemencement, préparé par polymérisation en microsuspension, dont les particules de polymère plus fines que celles du premier produit d'ensemencement renferment un initiateur. - Mettre en oeuvre un premier produit d'ensemencement, préparé par polymérisation en microsuspension, dont les particules de polymère renferment un initiateur, avec un deuxième produit d'ensemencement, préparé par polymérisation en émulsion ou en microsuspension, dont les particules de polymère plus grosses que celles du premier produit d'ensemencement ne renferment pas d'initiateur. Dans une forme préférée, on met en oeuvre un produit d'ensemencement, préparé par polymérisation en microsuspension, dont les particules de polymère renferment un initiateur, avec un produit d'ensemencement, préparé par polymérisation en émulsion, dont les particules de polymère plus fines que celles du premier produit d'ensemencement, ne renferment pas d'initiateur. Les proportions des produits d'ensemencement l'un par rapport à l'autre et la quantité totale des produts d'ensemencement sont choisies de telle façon que la quantité d'initiateur organosoluble inclus dans les particules de polymère soit suffisante pour effectuer la polymérisation ou la copolymérisation, sans addition complémentaire d' initiateur. Dans le cas d'une copolymérisation, les polymères des produits d'ensemencement sont constitués soit de polychlorure de vinyle seul, soit du même copolymère que celui à obtenir. La quantité d'eau nécessaire àla polymérisation selon l'invention doit être telle que la concentration initiale en polymères des produits d'ensemencement plus le monomère ou le mélange de monomères, compte-tenu de la teneur en eau des produits d'ensemencement, soit comprise entre 20 et 80 % et de préférence entre 45 et 75 % en poids par rapport au mélange réactionnel. Afin d'améliorer la stabilité de la microsuspension, il peut être avantageux d'ajouter, avant et/ou en cours de polymérisation au moins un émulsifiant anionique éventuellement associé à au moins un émulsifiant non ionique. Les émulsifiants anioniques sont de préférence représstés par les savons d'acides gras, les alkylsulfates, les alkylsulfonates, les alkylarylsulfonates, les vinylsulfonates, les aîlylsulbnates, les alkylsulfosuccinates, les alkylphosphates alcalins et les émulsifiants non ioniques par les polycondensats d'oxyde d'éthylène ou de propylène sur divers composés organiques hydroxylés. Cet émulsifiant peut être le même que celui ou ceux utilisés dans la préparation des produits d'ensemencement. Les quantités d'émulsifiant peuvent représenter jusqu'à 3 % en poids du ou des monomère(s). Ce sont les quantités généralement employées pour obtenir un effet utile dans la réaction. Toutefois, on ne sort pas du domaine de la présente invention, en employant des quantités en dehors des limites précisées ci-dessus, les émulsifiants n'ayant qu'un rôle de stabilisant de la microsuspension et étant sans action sur la granulométrie des particules. Le milieu réactionnel est chauffé sous pression autogène à la température de polymérisation déterminée par les propriétés du polymère, fonction des masses moléculaires, que l'on désileobte- nir. Cette température est généralement comprise entre 10 et 850C et de préférence entre 30 et 700C. Afin d'accélérer la vitesse de polymérisation, il est recommandé d'activer l'initiateur inclus dans les particules du premier ou des deux produits d'ensemencement par un complexe métallique organosoluble formé tout au long de la polymérisation par réaction entre un sel métallique hydrosoluble et un agent complexant introduit progressivement, ainsi qu'il est décrit dans la demande de brevet français nO 73.20 882 déposée le 8 juin 1973. Le sel métallique est mis en oeuvre en quantité telle que le rapport molaire sel métallique/initiateur est compris entre 0,1 et 10 et le métal est représenté par le fer, le cuivrer le cobalt, le nickel, le zinc, l'étain, le titane, le vanadium, le manganèse, le chrome, l'argent.L'agent complexant, représenté par les acides mono- ou poly-carboxyliques, alkylphosphoriques ; les lactones; les cétones; les carbazones, est utilisé en proportion pouvant atteindre la stoechiométrie molaire par rapport au sel métallique. Il est bien entendu que le procédé de polymérisation en microsuspension, tel que décrit ci-dessus, peut également être effectué en continu. Le procédé selon l'invention présente outre des avantages notables tels que : consommation minime d'initiateur, réaction plus régulière et éventuellement plus courte que dans les procédés classiques, encroûtement de la zone de réaction pratiquement nul, facilitant les échanges thermiques nécessaires pour obtenir une polymérisation homogène, les avantages plus particuliers de donner une microsuspension de concentration élevée en polymère pouvant atteindre 75 % en poids et de grande fluidité, d'où une meilleure exploitation des moyens de polymérisation et de séparation et de conduire à une reproductibilité exceptionnelle des granulométries des particules contenues dans le latex obtenu. Les latex ainsi préparés contiennent deux populations de par ticules présentant des diamètres moyens différents, compris l'un entre 0,4 et 2,5et et l'autre entre 0,08 et 1A, , dans un rapport des diamètres compris entre 1 et 20 et un rapport pondéral compris entre 0,1 et 10. Les diamètres et rapport pondéral, dans les limites ci-dessus, sont choisis en fonction des conditions de mise en oeuvre des polymères formés, telles que propriétés rhéologiques de plastisols ou aptitude à l'extrusion. Les particules de diamètres moyens différents résultent d'un grossissement des particules des produits d'ensemencement. Par application des connaissances actuelles, les particules des produits d'ensemencement qui renferment de l'initiateur devraient subir un grossissement tel que celui défini dans le brevet français n" 1.485.547 ; par contre, pour les particules des produits d'ensemencement qui ne renferment pas d'initiateur, le grossissement devrait être nul.Or la demanderesse a constaté que le grossissement des particules renfermant un initiateur est inférieur à celui attendu, alors que les particules ne renfermant pas d 'ini- tiateur subissent un grossissement non négligeable, mais cependant inférieur proportionnellement à celui des particules renfermant un initiateur ; grossissement qui ne répond ni à la loi de grossissement de la polymérisation en microsuspension, ni à celle de la polymérisation en émulsion. Les polymères du chlorure de vinyle préparés par le procédé de l'invention sont séparés du milieu de polymérisation par tous procédés connus, tels que filtration, coagulation-essorage, écaillage, décantation centrifuge, atomisation. L'invention a également pour objet les polymères ainsi obtenus, qui se présentent sous forme de poudres particulièrement aptes à la préparation de plastisols à comportement newtonien ou pseudoplastique à taux de plastifiant très faibles, allant jusqutà 25 parties en poids de plastifiant pour 100 parties en poids de polymère, et viscosité faible permettant des enductions à très grande vitesse. Les polymères et copolymères de l'invention sont applicables à la fabrication de feuilles, fions, fils, corps creux, matériaux cellulaires, articles moulés par calandrage, extrusion, extrusion soufflage, injection, moulage ; ainsi qu'à l'obtention de revêtements enduits, matériaux cellulaires, articles moulés par toutes techniques connues d'utilisation des plastisols : enduction, moulage par rotation, trempage. On donne ci-après à titre indicatif et non limitatif des exemples de réalisation de l'invention. Exemple 1 - Préparation du latex d'ensemencement 1 en microsuspension. On mélange - 40 kg de chlorure de vinyle, - 0,6 kg de peroxyde de lauroyle, - 4 kg d'une solution aqueuse à 10 % en poids de dodécylbenzène sulfonate de sodium, - eau en quantité telle que la concentration en chlorure de vinyle soit de 43 % en poids. On homogénéise ce mélange de manière à obtenir une microsuspension, puis on introduit ladite microsuspension dans un autoclave de 120 litres. On chauffe alors à 520 C sous pression autogène. Après la chute de pression, c'est-à-dire après 9 heures, on dégaze le chlorure de vinyle n'ayant pas réagi. On obtient un latex dont la concentration en polychlorure de vinyle est de 40 % en poids et dont les particules ont un diamètre moyen de 0,4 > et renferment 1,5 % en poids par rapport au polymère de peroxyde de lauroyle. - Préparation du latex d'ensemencement 2 en émulsion. Dans un autoclave de 120 litres, on introduit - 60,6 kg d'eau, - 2,60 kg d'une solution aqueuse de 10 % en poids de tétradécylsulfonate de sodium, - 0,053 kg d'ammoniaque à 220 Beaumé, - 52 kg de chlorure de vinyle. On chauffe alors le mélange à 520 C, sous pression autogène, température que l'on maintient pendant la durée de l'opération. Dès que le mélange est à 520 C, on introduit 0,035 kg de persulfate de potassium, puis après 15 mn, on ajoute en continu 4,75 1 d'une solution aqueuse de tétradécylsulfonate de sodium à 10 % à raison de 0,5 l/h. Après 9 h 30 à 520 C, on dégaze le chlorure de vinyle qui nta pas réagi. On obtient un latex ayant une concentration en polymère de 40,2 % en poids et dont le diamètre des particules est de 0,12/6,. . Les particules ne renferment pas d'initiateur. Polymérisation. Dans un autoclave de 120 litres, on introduit - 33,2 kg d'eau, - 5,7 kg du latex 1, soit 2,3 kg de polychlorure de vinyle renfermant 34,5 g de peroxyde de lauroyle, - 3,5 kg du latex 2, soit 1,4 kg de -polychlorure de vinyle, - 1,5 kg d'une solution aqueuse de dodécylbenzène sulfonate de sodium à 10 % en poids, - 55 kg de chlorure de vinyle. Le mélange réactionnel agité, la vitesse de l'agitateur étant de 50 t/mn, est chauffé à 520 C. Après 3-heures, on ajoute 2,5 kg d'une solution aqueuse à 10 % en poids de dodécylbenzène sulfonate de sodium. Après 18 heures de réaction, on observe une baisse de pression. Lorsque la pression a baissé de 2 bars, on dégaze le chlorure de vinyle qui n'a pas réagi. On obtient un latex dont la concentration en polymère est de 54 % en poids et la viscosité de 38 cp. Le poids de croûtes dans l'autoclave n'est que de 300 g. L'analyse granulométrique du latex obtenu montre que le polymère est formé de deux populations dont les particules ont respectivement des diamètres moyens de 0,20wu et 0,98rn . On constate une augmentation de la taille des particules du latex 2, bien qu'elles ne renfermaient pas d'initiateur. Les particules fines représentent 29 % en poids du polymère. Le latex obtenu est atomisé, la poudre obtenue est broyée et un plastisol est préparé en mélangeant 100 parties en poids de polymère et 40 parties en poids de phtalate de dioctyle. Les propriétés rhéologiques du plastisol sont mesurées - d'une part à l'aide d'un rhéomètre rotationnel type Brookfield RTV (aiguille nO 6, 20 t/mn, mesure et conditionnement à 25 C), les résultats étant reportés dans le tableau 1 - d'autre part à l'aide d'un rhéomètre à extrusion type Severs (conditionnement 2 h à 250 C), les résultats figurant dans le tableau 2. TABLEAU 1. Viscosité Brookfield Conditionnement à 25 C Viscosités heures : poises 0,5 . 210 24 . 440 Le tableau montre que, bien que le plastisol ne contienne que peu de plastifiant, sa viscosité est faible et qu'elle évolue dans le temps lentement. TABLEAU 2. Viscosité Severs Gradient de vitesse Viscosités sec 1 . poises 235 : 308 480 . 280 820 : 260 Par l'examen du tableau, on constate que, de manière surprenante, la viscosité du plastisol diminue lorsque le gradient de vitesse croît ; ce qui est caractéristique d'une légère pseudoplasticité du plastisol, qui facilite la mise en oeuvre. Un plastisol, constitué de 50 parties en poids de dioctylphtalate pour 100 parties en poids de polychlorure de vinyle, a également un comportement pseudoplastique, c 'est-à-dire que la viscosité diminue avec l'augmentation du gradient de vitesse. A titre comparatif, on effectue trois essais, avec un seul latex d'ensemencement, selon l'art antérieur. EssaiP A dans lequel on opère comme ci-dessus, mais avec des proportions de réactifs telles que l'on obtienne un latex de concentration analogue. Dans le réacteur, on introduit - 32,4 kg d'eau, - 6,9 kg du latex 1 soit 2,75 kg de polychlorure de vinyle, 1,5 kg d'une solution aqueuse de dodécylbenzène sulfonate de sodium à 10 % en poids, - 55 kg de chlorure de vinyle. La réaction est effectuée dans les mêmes conditions. La chute de pression est observée après 18 heures. Après dégazage, on obtient dans le réacteur un polymère précipité, dont la récupération par les procédés conventionnels de séparation est impossible. Essai B réalisé comme l'vessai A, mais avec une vitesse d'agitateur de 30 t/mn. On observe la chute de pression après 22 heures. On obtient un latex dont la concentration en polymère est de 54,5 % en poids et la viscosité de 500 cp. Le poids de croûtes dans le réacteur est de 2 kg. L'analyse granulométrique du latex montre qu'il n'y a qu'une seule population, dont les particules ont un diamètre moyen de 1,05 m. L'atomisation du latex est difficile. Le produit obtenu est broyé et deux plastisols sont préparés. Les résultats sont indiqués dans le tableau 3. TABLEAU 3. PLASTISOL P V C : D O P : Rhéologie parties en poids : parties en poids 100 . 40 Mise en pâte impossi ble. On obtient un mastic très dilatant, hétérogène. 100 : 50 : Viscosité Severs Gradient :Viscosités = sel : poises 138 : 520 187 : 770 225 : 860 La comparaison entre les deux essais A et B et l'exemple 1 montre l'amélioration apportée par le procédé de l'invention pour l'obtention de latex de concentration élevée en polymère et de faible viscosité. Elle montre également que les produits du procédé donnent des plastisols de plus grande fluidité pour des taux de plastifiant faibles, qui permettent des enductions à grande vitesse. Essai C Pour augmenter la vitesse de réaction, si dans l'essai B à concentration élevée, on augmente le taux d'initiateur dans le polymère semence, ou on ajoute un système activateur, on obtient une instabilité thermique du mélange réactionnel consécutive au mauvais coefficient d'échange thermique du réacteur dans les conditions d'agitation du milieu visqueux ; on perd de ce fait la maitrise de la température du réacteur, il y a emballement de la réaction, ce qui conduit à un latex inutilisable, dont le polymère ne possède pas le poids moléculaire recherché. Exemple 2 Les latex d'ensemencement 1 et 2 de l'exemple 1 sont utilisés dans la polymérisation. Polymérisation. Dans un autoclave de 120 litres, on charge - 28,6 kg d'eau, - 5,7 kg du latex 1, soit 2,3 kg de polychlorure de vinyle, - 3,5 kg du latex 2, soit 1,4 kg de polychlorure de vinyle, - 1,5 kg d'une solution aqueuse à 10 % en poids de dodécylbenzène sulfonate de sodium, - 2,7 g de sulfate de cuivre, - 55 kg de chlorure de vinyle. Le mélange réactionnel agité, la vitesse de l'agitateur étant de 50 t/mn, est chauffé à 520 C. Dès que la température atteint 520 C, on commence une introduction continue de 0,4 l/h d'une solution aqueuse à 0,68 g/l d'acide ascorbique. Après 3 heures à 520 C, on ajoute 2,5 kg d'une solution aqueuse à 10 % en poids de dodécylbenzène sulfonate de sodium. Après 9 heures de réaction, on observe une chute de pression. Lorsque cette chute est de 2 bars, on arrête l'addition d'acide ascorbique et dégaze le chlorure de vinyle qui n'a pas réagi. On obtient un latex dont B concentration en polymère est de 55 % en poids et la viscosité de 40 cp. Le poids de croûtes dans le réacteur n'est que de 120 g. L'analyse granulométrique du latex obtenu montre que le polymère est formé de 2 populations. L'une représente 30 % en poids du polymère et le diamètre moyen des particules est de 0,20 l'autre dont les particules ont un diamètre moyen de 1 krr*repré- sente 70 % en poids. On remarque la croissance des particules du latex 2 bien qu'elles ne renfermaient pas d'initiateur. Le latex est atomisé et le polymère obtenu transformé en 2 plastisols renfermant respectivement 40 et 50 % en poids de phtalate de dioctyle pour 100 parties en poids de polymère. Les propriétés rhéologiques du ler plastisol sont reportées dans les tableaux 4 et 5 et celles du 2ème plastisol dans le tableau 6. TABLEAU 4. Viscosité Brookfield Conditionnement à 25 C. Viscosités heures poises 0,5 : 180 24 . 300 TABLEAU 5. Viscosité Severs Gradient de vitesse Viscosités sec -1 . poises 215 : 360 400 . 350 670 : 340 Ce plastisol présente un comportement très légèrement pseudoplastique comme l'indique la diminution de la viscosité avec le gradient de vitesse. Une comparaison entre les tableaux 2 et 5 ctest-à-dire les exemples 1 et 2, montre que l'activation de l'initiateur ne joue pratiquement pas sur les propriétés rhéologiques ; elle n'a d'influence que sur la vitesse de réaction. TABLEAU 6. Viscosité Severs Gradient de vitesse Viscosité sec -1 poises 90 112 220 100 540 80 essai comparatif D. Polymérisation en émulsion. Préparation du latex d'ensemencement 1 en émulsion. Dans un autoclave de 120 litres, on introduit - 61 kg d'eau, - 0,053 kg d'ammoniaque à 220 Beaumé, - 2,6 kg de latex d'ensemencement 2 de l'exemple 1 soit 1,150 kg de polychlorure de vinyle, - 50 kg de chlorure de vinyle. On chauffe alors à 520 C le mélange sous pression autogène, température que l'on maintient pendant la durée de l'opération. Dès que le mélange est à 520 C, on introduit 0,035 kg de persul- fate de potassium, puis après 15 mn ,on ajoute en continu une solution aqueuse de tétradécylsulfonate de sodium à 10 % en poids, à raison de 0,55 1/h. Après 9 h 30, on dégaze le chlorure de vinyle qui n'a pas réagi. On obtient un latex ayant une concentration en polymère de 40,5 % en poids et dont le diamètre des particules est de 0,40cn. Polymérisation. Dans un autoclave de 120 litres, on charge - 45 kg d'eau, - 0,053 kg d'ammoniaque à 220 C Beaumé, - 4,10 kg du latex 1, soit 1,67 kg de polychlorure de vinyle, - 2,55 kg du latex 2 de l'exemple 1, soit 1,02 kg de polychlorure de vinyle, - 40 kg de chlorure de vinyle. On chauffe alors à 520 C le mélange sous pression autogène, température que l'on maintient pendant la durée de l'opération. Dès que le mélange est à 52 C, on introduit 0,025 kg de persulfate de potassium, puis après 15 mn, on ajoute en continu 5 1 d'une solution aqueuse de dodécylbenzène sulfonate de sodium à 10 % en poids à raison de 0,5 l/h. Après 10 h de réaction, on dégaze le chlorure de vinyle qui n'a pas réagi. On obtient un latex ayant une concentration en polymère de 42 % en poids. Le poids de croûtes dans le réacteur est de 500 g. L'analyse granulométrique du latex obtenu montre que le polymère est formé de 2 populations.L'une représente 39 % en poids du polymère et le diamètre moyen de ses particules est de 0,83m; l'autre,dont les particules ont un diamètre moyen de 0,34 m, représente 61 % en poids. Le latex est atomisé, puis transformé en plastisol comme dans l'exemple 1. Les propriétés rhéologiques sont les suivantes TABLEAU 7. Viscosité Brookfield Conditionnement à 250 C: Viscosités heures : poises 0,5 . 1800 24 : > 200 TABLEAU 8. Viscosité Severs Gradient de vitesse . Viscosités sec -1 . poises 105 : 2050 160 . 3100 190 4200 La comparaison entre exemple 2 et l'essai D montre la très grande différence de granulométrie des particules des latex obtenus par polymérisation en microsuspension et en émulsion et par suite la différence des propriétés rhéologiques des plastisols formés à partir des polymères issus de ces latex. Exemples 3 à 9. Polymérisation. Dans chacun des exemples, on utilise un autoclave de 120 litres, dans lequel on charge - une quantité variable d'eau, - 5,7 kg du latex 1 de l'exemple 1, soit 2,3 kg de polychlorure de vinyle, - une quantité variable de latex 2, les diamètres moyens des particules dans chacun des exemples étant différents ; cette différence des diamètres moyens des particules est obtenue en faisant varier la quantité d'émulsifiant mise en oeuvre au début de la préparation du latex 2 de l'exemple 1, - 0,55 kg d'une solution aqueuse à 10 % en poids de tétradécyl-sulfonate de sodium, - 4 g de sulfate de cuivre, - 55 kg de chlorure de vinyle. Le mode opératoire est le même que celui de l'exemple 2, avec addition,au cours de la polymérisation,de 3,5 kg de la même solution de tétradécyl-sulfonate de sodium, à la place de la solution de dodécylbenzène sulfonate de sodium. Les données variables de la réaction et les résultats obtenus sont reportés dans le tableau 9. L'examen du tableau montre l'influence de la quantité totale des latex d'ensemencement, de la proportion d'un des latex d'ensemencement par rapport à l'autre et du diamètre des particules desdits latex sur la formation des croûtes au cours de la polymérisation, ainsi que sur la granulométrie des latex obtenus. Exemple 10. On répète l'exemple 2, mais pour la polymérisation, la quantité d'eau mise en oeuvre est de 11,7 kg au lieu de 28,6 kg. En fin de réaction, la concentration en polymère du latex est de 67 % en poids et sa viscosité de 60 cp. Le poids de croûtes dans l'autoclave est de 240 g. Le latex contient des particules dont 29 % en poids ont un dia mètre moyen de O,l9otmet 71 % en poids un diamètre moyen de 1Aw . L'atomisation du latex donne une poudre qui est broyée et transformée en plastisol par mélange de 40 parties de phtalate de dioctyle pour 100 parties de poudre. Les propriétés rhéologiques du plastisol, mesurées comme dans l'exemple 1, sont résumées dans les tableaux 10 et il. Exemples 3 4 5 6 7 8 9 Polymérisation : - Eau kg 20,3 22,2 21,8 21,9 21,45 21,7 22,1 - Latex 2 40 % kg 20,65 6,9 10,35 3,45 6,9 3,45 3,45 soit PVC kg 8,25 2,75 4,125 1,37 2,75 1,37 1,37 tailles particules m 0,18 0,18 0,14 0,14 0,13 0,13 0,105 - Croûtes g 350 300 300 250 200 300 250 Caractéristiques du latex obtenu :: - Concentration % 55,7 60,8 55,3 60 56,9 58,8 56,6 - Viscosité cp 31 30 28 31 29 26 27 - Granulométrie Particules 1 m 0,98 1 0,98 1,01 0,95 1,02 1,02 Particules 2 m 0,26 0,306 0,24 0,26 0,19 0,21 0,21 0,15 Taux de particules 2 % 50 35 46 25 39 27 30 TABLEAU 9. TABLEAU 10. Viscosité Brookfield Conditionnement à 25 C Viscosités heures poises 0,5 220 24 460 TABLEAU 11. Viscosité Severs Gradient de vitesse : Viscosités sec 1 poises 243 : 313 500 . 302 830 . 272 Cet exemple montre que, de façon surprenante, le procédé de l'invention permet d'obtenir des latex de concentration très élevée, de faible viscosité, sans formation de croûtes. Exemple 11 - Le latex d'ensemencement 1 en microsuspension est celui préparé dans l'exemple 1. - Préparation du latex d'ensemencement 2 en microsuspension. On opère comme dans l'exemple 1, préparation du latex d'ense- mencement 1, avec 8 kg d'une solution aqueuse à 10% en poids de dodécylbenzène sulfate de sodium au lieu de 4 kg et 0,04 kg de peroxyde de lauroyle au lieu de 0,6 kg.L'homogénéisation est très fine. Les particules du latex obtenu ont un diamètre moyen de 0,12 et ne renferment que 0,07 % en poids d'initiateur. - Polymérisation. Dans un autoclave de 120 litres on introduit - 28,6 kg d'eau, - 5,7 kg du latex 1, soit 2,3 kg de polychlorure de vinyle, - 3,5 kg du latex 2, soit 1,4 kg de polychlorure de vinyle qui ne renferme que très peu d'initiateur, correspondant à 0,002 % en poids zh monomère présent, - 2,7 g de sulfate de cuivre, - 1,5 kg d'une solution aqueuse à 10 % en poids de dodécylbenzène sulfonate de sodium, - 55 kg de chlorure de vinyle. La réaction est effectuée comme dans l'exemple 2. La concentration en polymère du latex obtenu est de 54 % en poids et sa viscosité de 60 cp. Le poids de croûtes est de l'ordre de 100 g. Le polymère est constitué de deux populations de particules dont les diamètres moyens respectifs sont de 0,19 et et et dans lesquelles les fines particules représentent 29 % en poids. On constate un grossissement des particules du latex 2 bien que son taux d'initiateur ait été pratiquement nul. Exemple 12. - Préparation du latex d'ensemencement 1 en microsuspension. On répète la préparation du latex d'ensemencement 1 de l'exemple 1, mais avec une homogénéisation telle que la taille des particules du latex soit de 0484ç . La concentration en polymère est de 39,5 % en poids et les particules renferment 1,5 % en poids par rapport au polymère de peroxyde de lauroyle. - Préparation du latex d'ensemencement 2 en microsuspension. On répète la préparation du latex d'ensemencement 1 de l'exem- ple 1, avec une homogénéisation telle que la taille des particules du latex soit de O,lS . La concentration en polymère est de 40 % et les particules renferment 1,5 % en poids par rapport au polymère de peroxyde de lauroyle. - Polymiérisation. Dans un réacteur de 120 litres on introduit - 31,2 kg d'eau, - 1,5 kg d'une solution aqueuse à 10 % de dodécylbenzène sulfonate de sodium, - 9,9 kg du latex 1, soit 3,9 kg de polychlorure dé vinyle, - 6,35 kg du latex d'ensemencement 2, soit 2,5 kg de polychlorure de vinyle, - 55 kg de chlorure de vinyle. Le mélange réactionnel agité est chauffé à 520 C, sous pression autogène, et maintènu à cette température pendant la durée de la réaction. Après 3 heures de réaction, 2,5 kg d'une solution aqueuse à 10 % enpoids de dodécylbenzène sulfonate de sodium sont ajoutés au mélange. La baisse de pression se produit après 12 heures de réaction. Lorsqu'elle est de 2 bars, le chlorure de vinyle n'ayant pas réagi est dégazé. La concentration en polymère du latex obtenu est de 54 % en poids. Le poids de croûtes est de 500 g. Les deux populations de particules formant le polymère ont respectivement des diamètres moyens de 0,18 m et 0,99 ,w,repré- sentant 29 et 71 % en poids. Exemple 13 On répète l'exemple 8, mais à la polymérisation on met en oeuvre - 16,4 kg d'eau, - 52,25 kg de chlorure de vinyle et - 2,75 kg d'acétate de vinyle. Le latex obtenu a une concentration de 58,1 % en poids et une viscosité de 40 cp. Le poids de croûtes faible est de 150 g. Le polymère est formé de 22 % en poids de particules d'un diamètre moyen de 0,22 m et de 78 % en poids de particules de diamètre moyen de 1,05 Le latex est atomisé, le produit obtenu est un copolymère contenant 3,6 % en poids d'acétate de vinyle. Les propriétés rhéologiques de plastisols à taux différents de phtalate de dioctyle sont reportées dans le tableau 12. TABLEAU 12. D O P Brookfield Severs parties/100 : Viscosités : (poises) : Gradient : Viscosités de polymère : 1/2 h : 1 j :vitesse(sec-1) (poises) :40 280 660 : 100 700 390 390 50 100 220 #940 #240 1000 70 60 30 35 #2600 #58 On constate qu'un plastisol à 40 parties en poids de phtalate de dioctyle pour 100 parties en poids de copolymère chlorure de vinyle-acétate de vinyle, ayant une faible viscosité est obtenu ce qui est impossible avec les procédés antérieurs. Exemple 14 - Le latex d'ensemencement 1 mis en oeuvre est celui de l'exem- ple 1. - Préparation du latex d'ensemencement 2 en émulsion. On opère exactement comme dans l'exemple 1. Le diamètre des particules obtenu est de 0,115J. - Polymérisation. On répète l'exemple 2. En fin de réaction la concentration du latex est de 54,9 % en poids et sa viscosité de 40 cp. Le poids de croûtes dans l'autoclave est de 150 g. Le polymère du latex est formé de 69 % en poids de particules de diamètre moyen 0,98et et de 31 % en poids de particules de diamètre moyen 0,19 m. Essais comparatifs E et F en émulsion avec deux latex d'ensemencement de type émulsion. - Préparation du latex d'ensemencement 1 en émulsion. On opère comme dans la préparation du latex d'ensemencement de l'essai comparatif D de l'exemple 2. - Préparation du latex d'ensemencement 2 en émulsion e) On répète la préparation du latex d'ensemencement 2 de l'exemple 1, mais avec 1,04 kg d'une solution aqueuse à 10 % en poids de tétradécylsulfonate de sodium, au lieu de 2,6 kg et sans introduction de tétradécylsulfonate de sodium au cours de la polymérisation. Le diamètre des particules du latex obtenu est de 0,031 m f) On opère exactement comme en e. Le diamètre des particules du latex obtenu est de 0,025 . 2 polymérisations sont effectuées comme suit, l'une avec le latex 2e, l'autre avec le latex 2f, en proportions telles que le rapport pondéral des deux populations et le diamètre des particules les plus grosses du latex à obtenir soient voisins de ceux du latex de l'exemple 14. Dans un autoclave de 25 litres on charge - 8000 g d'eau désionisée, - les latex d'ensemencement 1 et 2 en quantités variables, - le chlorure de vinyle en quantité telle que le poids de monomère et du polymère semencé représente 7000 g. On chauffe sous agitation à 52" C. Dès que le mélange atteint cette température, on introduit 4 g de persulfate d'ammonium. 1 heure après, on introduit en continu 2 1 d'une solution aqueuse à 1,75 % en poids de dodécylbenzène sulfonate de sodium, à raison de 0,23 l/h. Lorsque la pression est de 5 bars, on refroidit et dégaze le monomère qui nta pas réagi. Les données opérationnelles et les résultats des essais E et F sont résumés dans le tableau 13 comparativement aux exemples 2 et 14. Par ltexamen de ce tableau, on constate qu'une faible différence des diamètres des particules des latex d'ensemencement 2 en polymérisation en microsuspension donne des différences pratiquement nulles de la granulométrie des produits obtenus et des propriétés rhéologiques. Par contre, une différence identique des diamètres des particules des latex d'ensemencement 2 en polymérisation en émulsion conduit à des différences importantes de la granulométrie des produits obtenus et par conséquent des propriétés rhéologiques.Dans ce cas, il n'y a pas reproductibilité du procédé. ESSAIS EXEMPLES E F 2 14 Polymérisation Latex #- diamètre m 0,40 0,40 0,40 0,40 -rapport Polymère 4,4 4,4 3,92 3,92 Monomère+Polymère %p ds Latex #- diamètre m 0,031 0,025 0,12 0,115 -rapport Polmère 0,20 0,20 2,4 2,4 Monomère+Polymère %pds Produits obtenus Population 1 #-diamètre m 0,96 0,96 1,00 0,98 quantité % 68 68 70 69 Population 2 #-diamétre m 0,16 0,131 0,20 0,19 - quantité % 32 32 30 31 Plastisols PVC/DOP 100/40 -Rhéologie Viscosité Brookfield #1/2 h p 200 280 180 200 1 j p 450 800 300 310 Viscosité Severs Gradient de #vitesse-sec-1 240-520-810 260-410-620 215-400-670 200-140-660 Viscosité p 320-315-297 410-430-462 360-350-340 380-360-340 TABLEAU 13. Exemple 15 - Préparation du latex d'ensemencement 1 en microsuspension. La préparation du latex d'ensemencement 1 de l'exemple 1 est répétée avec une homogénéisation telle que le diamètre moyen des particules du latex soit de 0,25art . La concentration en polymère du latex obtenu est de 40 % en poids et les particules renferment 1,5 % en poids par rapport au polymère de peroxyde de lauroyle. - Préparation du latex d'ensemencement 2 en émulsion. On opère comme dans l'essai comparatif D de l'exemple 2, avec 0,43 kg au lieu de 2,6 kg du latex d'ensemencement 2 de l'exemple 1, soit 0,190 kg de polychlorure de vinyle. Le latex obtenu a une concentration en polymère de 40 % en poids et le diamètre de ses particules est de 0,74 - Polymérisation. Dans un autoclave de 120 litres, sont introduits - 52 kg d'eau, - 4,95 kg du latex 1, soit 2 kg de polychlorure de vinyle, - 3,15 kg du latex 2, soit 1,25 kg de polychlorure de vinyle, - 1,5 kg d'une solution aqueuse à 10 % en poids de dodécylbenzène-sulfonate de sodium. - 2,7 g de sulfate de cuivre, - 50 kg de chlorure de vinyle. La polymérisation est conduite de la même façon que dans l'exemple 2. On obtient un latex dont la concentration en polymère est de 43 % en poids. L'analyse granulométrique montre qu'il contient deux populations de particules élémentaires ayant respectivement des diamètres moyens de 0,88et 0,52Anet représentant 10 et 90 % en poids du polymère. Ceci confirme la croissance des particules des 2 latex d'ensemencement. REVENDICATIONS 1. Procédé de préparation d'homo- et co-polymères du chlorure de vinyle qui consiste à polymériser en microsuspension le ou les monomères correspondants, en présence d'un produit d'ensemencement sous forme d'une dispersion de particules de polymère du chlorure de vinyle préparé préalablement par polymérisation en microsuspension, dont les particules renferment au moins un initiateur organosoluble, sans addition complémentaire d'initiateur, et est caractérisé en ce que la polymérisation est effectuée en présence d'un deuxième produit d'ensemencement sous forme d'une dispersion de particules de polymère dont la taille des particules est différente de celle du premier produit d'ensemencement. 2. Procédé selon la revendication 1, caractérisé en ce que les particules du deuxième produit d'ensemencement peuvent renfermer au moins un initiateur. 3. Procédé selon la revendication 1, caractérisé en ce que le diamètre moyen des particules de polymère du premier produit d'ensemencement est compris entre 0,05 et I,5/n . 4. Procédé selon la revendication 1, caractérisé en ce que le diamètre moyen des particules de polymère du deuxième produit d'ensemencement est compris entre 0,05 et 5. Procédé selon la revendication 1, caractérisé en ce que le deuxième produit d'ensemencement est préparé par polymérisation en microsuspension en présence d'un initiateur organosoluble. 6. Procédé selon la revendication 1, caractérisé en ce que le deuxième produit d'ensemencement est préparé par polymérisation en émulsion en présence d'un initiateur hydrosoluble. 7. Procédé selon la revendication 1, caractérisé en ce que la quantité totale des produits d'ensemencement à mettre en oeuvre est telle que la quantité de polymères qu'ils contiennent représente 1 à 50 % en poids de la somme monomère (s) à polymériser + polymères d'ensemencement. 8. Procédé selon la revendication 1, caractérisé en ce que le rapport du premier polymère d'ensemencement au. deuxième polymère d'ensemencement est compris entre 95/5 et 5/95. 9. Procédé selon la revendication 1, caractérisé en ce que le deuxième produit d'ensemencement mis en oeuvre est préparé par polymérisation en émulsion, et ses particules de polymère, plus fines que celles du premier produit d'ensemencement, ne renferment pas d'initiateur. 10. Procédé selon la revendication 1, caractérisé en ce que le deuxième produit d'ensemencement mis en oeuvre est préparé par polymérisation en microsuspension, et ses particules de polymère, plus fines que celles du premier produit d'ensemencement, ne renferment pas d'initiateur. Il. Procédé selon la revendication 1, caractérisé en ce que le deuxième produit d'ensemencement mis en oeuvre, est préparé par polymérisation en microsuspension et ses particules de polymère, plus fines que celles du premier produit d'ensemencement, renferment un initiateur. 12. Procédé selon la revendication 1, caractérisé en ce que le deuxième produit d'ensemencement mis en oeuvre est préparé par polymérisation en émulsion et ses particules de polymère, plus grosses que celles du premier produit d'ensemencement, ne renferment pas dtinitiateur. 13. Procédé selon la revendication 1, caractérisé en ce que le deuxième produit d'ensemencement mis en oeuvre est préparé par polymérisation en microsuspension et ses particules de polymère, plus grosses que celles du premier produit d'ensemencement, ne renferment pas d'initiateur. 14. Procédé selon la revendication 1, caractérisé en ce que la concentration en polymères d'ensemencement plus le monomère ou le mélange de monomères, compte-tenu de la teneur en eau des produits d'ensemencement, est comprise entre 20 et 80 % en poids par rapport au mélange réactionnel. 15. Procédé selon la revendication 1, caractérisé en ce -qu'un émulsifiant anionique éventuellement associé à un émulsifiant non ionique est ajouté avant et/ou en cours de polymérisation. 16. Procédé selon la revendication 1, caractérisé en ce que la vitesse de polymérisation est accélérée par activation de l'initiateur inclus dans les particules des produits d'ensemencement par un complexe métallique organosoluble formé in situ. 17. Latex préparés selon la revendication 1, caractérisés en ce qu'ils contiennent deux populations de particules présentant respectivement des diamètres moyens compris entre 0,4 et 2,5bu et entre 0 > 08 et Icth, dans un rapport des diamètres compris entre 1 et 20 et un rapport pondéral compris entre 0,1 et 10. 18. Latex selon la revendication 17, caractérisés en ce que leur concentration en polymère est comprise entre 20 et 75% en poids. 19. Polymères et copolymères séparés des latex selon les revendications 17 et 18, caractérisés en ce qu'ils se présentent sous forme de poudres aptes à la préparation de plastisols;